【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
少なくとも１つのポリイソシアネートを、
ポリオール成分の重量を基準として約２ｗｔ％〜約３５ｗｔ％の少なくとも１つのスクロース系ポリオール、
ポリオール成分の重量を基準として約２ｗｔ％〜約３５ｗｔ％の少なくとも１つの非スクロース系イソシアネート反応性化合物、および
フォームの重量を基準として約１ｗｔ％〜約１３ｗｔ％の少なくとも１つの芳香族ポリエステルポリオール
を含んでなるポリオール成分と、
水および必要に応じて、二酸化炭素、界面活性剤、難燃剤、顔料、触媒および充填剤の少なくとも１つの存在下に
反応させた反応生成物を含んでなる硬質ポリウレタンフォームであって、ただし、該フォームはトリメチロールプロパン系ポリオールを含有しない、硬質ポリウレタンフォーム。
【請求項２】
少なくとも１つのポリイソシアネートは、エチレンジイソシアネート、１，４−テトラメチレンジイソシアネート、１，６−ヘキサメチレンジイソシアネート、１，１２−ドデカンジイソシアネート、シクロブタン−１，３−ジイソシアネート、シクロヘキサン−１，３−および−１，４−ジイソシアネート、１−イソシアナト−３，３，５−トリメチル−５−イソシアナトメチルシクロヘキサン（イソホロンジイソシアネート）、２，４−および２，６−ヘキサヒドロトルエンジイソシアネート、ジシクロヘキシルメタン−４，４’−ジイソシアネート（水素化ＭＤＩまたはＨＭＤＩ）、１，３−および１，４−フェニレンジイソシアネート、２，４−および２，６−トルエンジイソシアネート（ＴＤＩ）、ジフェニルメタン−２，４’−および／または−４，４’−ジイソシアネート（ＭＤＩ）、ナフチレン−１，５−ジイソシアネート、トリフェニルメタン−４，４’，４’’−トリイソシアネート、ポリフェニル−ポリメチレン−ポリイソシアネート（粗製ＭＤＩ）、ノルボルナンジイソシアネート、ｍ−およびｐ−イソシアナトフェニルスルホニルイソシアネート、過塩素化アリールポリイソシアネート、カルボジイミド変性ポリイソシアネート、ウレタン変性ポリイソシアネート、アロファネート変性ポリイソシアネート、イソシアヌレート変性ポリイソシアネート、ウレア変性ポリイソシアネート、ビウレット含有ポリイソシアネートおよびイソシアネート末端プレポリマーから選択される、請求項１に記載の硬質ポリウレタンフォーム。
【請求項３】
イソシアネート指数は、約１００〜約４００である、請求項１に記載の硬質ポリウレタンフォーム。
【請求項４】
ポリオール成分は、ポリオール成分の重量を基準として約４ｗｔ％〜約２０ｗｔ％の少なくとも１つのスクロース系ポリオールを含んでなる、請求項１に記載の硬質ポリウレタンフォーム。
【請求項５】
少なくとも１つの非スクロース系イソシアネート反応性化合物は、ポリエーテル、ポリエステル、ポリアセタール、ポリカーボネート、ポリエステルエーテル、ポリエステルカーボネート、ポリチオエーテル、ポリアミド、ポリエステルアミド、ポリシロキサン、ポリブタジエンおよびポリアセトンから選択される、請求項１に記載の硬質ポリウレタンフォーム。
【請求項６】
少なくとも１つの非スクロース系イソシアネート反応性化合物は、ポリオキシアルキレンポリエーテルポリオールである、請求項１に記載の硬質ポリウレタンフォーム。
【請求項７】
ポリオール成分は、ポリオール成分の重量を基準として約４ｗｔ％〜約２０ｗｔ％の少なくとも１つの非スクロース系イソシアネート反応性化合物を含んでなる、請求項１に記載の硬質ポリウレタンフォーム。
【請求項８】
ポリオール成分は、フォームの重量を基準として約５ｗｔ％〜約１３ｗｔ％の少なくとも１つの芳香族ポリエステルポリオールを含んでなる、請求項１に記載の硬質ポリウレタンフォーム。
【請求項９】
請求項１に記載の硬質ポリウレタンフォームを含んでなる、電子機器キャビネット、建築装飾成形品または運搬車両用内壁の１つ。
【請求項１０】
少なくとも１つのポリイソシアネートを、
ポリオール成分の重量を基準として約２ｗｔ％〜約３５ｗｔ％の少なくとも１つのスクロース系ポリオール、
ポリオール成分の重量を基準として約２ｗｔ％〜約３５ｗｔ％の少なくとも１つの非スクロース系イソシアネート反応性化合物、および
フォームの重量を基準として約１ｗｔ％〜約１３ｗｔ％の少なくとも１つの芳香族ポリエステルポリオール
を含んでなるポリオール成分と、
水および必要に応じて、二酸化炭素、界面活性剤、難燃剤、顔料、触媒および充填剤の少なくとも１つの存在下に
反応させることを含んでなる硬質ポリウレタンフォームの製造方法であって、ただし、該フォームはトリメチロールプロパン系ポリオールを含有しない、製造方法。
【請求項１１】
少なくとも１つのポリイソシアネートは、エチレンジイソシアネート、１，４−テトラメチレンジイソシアネート、１，６−ヘキサメチレンジイソシアネート、１，１２−ドデカンジイソシアネート、シクロブタン−１，３−ジイソシアネート、シクロヘキサン−１，３−および−１，４−ジイソシアネート、１−イソシアナト−３，３，５−トリメチル−５−イソシアナトメチルシクロヘキサン（イソホロンジイソシアネート）、２，４−および２，６−ヘキサヒドロトルエンジイソシアネート、ジシクロヘキシルメタン−４，４’−ジイソシアネート（水素化ＭＤＩまたはＨＭＤＩ）、１，３−および１，４−フェニレンジイソシアネート、２，４−および２，６−トルエンジイソシアネート（ＴＤＩ）、ジフェニルメタン−２，４’−および／または−４，４’−ジイソシアネート（ＭＤＩ）、ナフチレン−１，５−ジイソシアネート、トリフェニルメタン−４，４’，４’’−トリイソシアネート、ポリフェニル−ポリメチレン−ポリイソシアネート（粗製ＭＤＩ）、ノルボルナンジイソシアネート、ｍ−およびｐ−イソシアナトフェニルスルホニルイソシアネート、過塩素化アリールポリイソシアネート、カルボジイミド変性ポリイソシアネート、ウレタン変性ポリイソシアネート、アロファネート変性ポリイソシアネート、イソシアヌレート変性ポリイソシアネート、ウレア変性ポリイソシアネート、ビウレット含有ポリイソシアネートおよびイソシアネート末端プレポリマーから選択される、請求項１０に記載の方法。
【請求項１２】
イソシアネート指数は、約１００〜約４００である、請求項１０に記載の方法。
【請求項１３】
ポリオール成分は、ポリオール成分の重量を基準として約４ｗｔ％〜約２０ｗｔ％の少なくとも１つのスクロース系ポリオールを含んでなる、請求項１０に記載の方法。
【請求項１４】
少なくとも１つの非スクロース系イソシアネート反応性化合物は、ポリエーテル、ポリエステル、ポリアセタール、ポリカーボネート、ポリエステルエーテル、ポリエステルカーボネート、ポリチオエーテル、ポリアミド、ポリエステルアミド、ポリシロキサン、ポリブタジエンおよびポリアセトンから選択される、請求項１０に記載の方法。
【請求項１５】
少なくとも１つの非スクロース系イソシアネート反応性化合物は、ポリオキシアルキレンポリエーテルポリオールである、請求項１０に記載の方法。
【請求項１６】
ポリオール成分は、ポリオール成分の重量を基準として約４ｗｔ％〜約２０ｗｔ％の少なくとも１つの非スクロース系イソシアネート反応性化合物を含んでなる、請求項１０に記載の方法。
【請求項１７】
ポリオール成分は、フォームの重量を基準として約５ｗｔ％〜約１３ｗｔ％の少なくとも１つの芳香族ポリエステルポリオールを含んでなる、請求項１０に記載の方法。
【請求項１８】
請求項１０に記載の方法によって製造されたフォーム。
【請求項１９】
請求項１０に記載の方法によって製造された硬質ポリウレタンフォームを含んでなる、電子機器キャビネット、建築装飾成形品または運搬車両用内壁の１つ。
【手続補正２】
【補正対象書類名】明細書
【補正対象項目名】００８４
【補正方法】変更
【補正の内容】
【００８４】
本発明の上記の実施例は、本発明を制限する目的ではなく、例示の目的で提供する。本明細書に記載された実施態様が、本発明の精神および範囲から逸脱することなく、種々の方法で変形または修正し得ることは当業者には明らかであろう。本発明の範囲は、添付の特許請求の範囲によって判定すべきである。
本発明の好ましい態様は、以下を包含する。
［１］  少なくとも１つのポリイソシアネートを、
ポリオール成分の重量を基準として約２ｗｔ％〜約３５ｗｔ％の少なくとも１つのスクロース系ポリオール、
ポリオール成分の重量を基準として約２ｗｔ％〜約３５ｗｔ％の少なくとも１つの非スクロース系イソシアネート反応性化合物、および
フォームの重量を基準として約１ｗｔ％〜約１３ｗｔ％の少なくとも１つの芳香族ポリエステルポリオール
を含んでなるポリオール成分と、
水および必要に応じて、二酸化炭素、界面活性剤、難燃剤、顔料、触媒および充填剤の少なくとも１つの存在下に
反応させた反応生成物を含んでなる硬質ポリウレタンフォームであって、ただし、該フォームはトリメチロールプロパン系ポリオールを含有しない、硬質ポリウレタンフォーム。
［２］  少なくとも１つのポリイソシアネートは、エチレンジイソシアネート、１，４−テトラメチレンジイソシアネート、１，６−ヘキサメチレンジイソシアネート、１，１２−ドデカンジイソシアネート、シクロブタン−１，３−ジイソシアネート、シクロヘキサン−１，３−および−１，４−ジイソシアネート、１−イソシアナト−３，３，５−トリメチル−５−イソシアナトメチルシクロヘキサン（イソホロンジイソシアネート）、２，４−および２，６−ヘキサヒドロトルエンジイソシアネート、ジシクロヘキシルメタン−４，４’−ジイソシアネート（水素化ＭＤＩまたはＨＭＤＩ）、１，３−および１，４−フェニレンジイソシアネート、２，４−および２，６−トルエンジイソシアネート（ＴＤＩ）、ジフェニルメタン−２，４’−および／または−４，４’−ジイソシアネート（ＭＤＩ）、ナフチレン−１，５−ジイソシアネート、トリフェニルメタン−４，４’，４’’−トリイソシアネート、ポリフェニル−ポリメチレン−ポリイソシアネート（粗製ＭＤＩ）、ノルボルナンジイソシアネート、ｍ−およびｐ−イソシアナトフェニルスルホニルイソシアネート、過塩素化アリールポリイソシアネート、カルボジイミド変性ポリイソシアネート、ウレタン変性ポリイソシアネート、アロファネート変性ポリイソシアネート、イソシアヌレート変性ポリイソシアネート、ウレア変性ポリイソシアネート、ビウレット含有ポリイソシアネートおよびイソシアネート末端プレポリマーから選択される、［１］に記載の硬質ポリウレタンフォーム。
［３］  少なくとも１つのポリイソシアネートは、イソシアネート末端プレポリマーである、［１］に記載の硬質ポリウレタンフォーム。
［４］  イソシアネート指数は、約１００〜約４００である、［１］に記載の硬質ポリウレタンフォーム。
［５］  イソシアネート指数は、約１０５〜約２００である、［１］に記載の硬質ポリウレタンフォーム。
［６］  少なくとも１つのスクロース系ポリオールは、ポリオール成分の重量を基準として約４ｗｔ％〜約２０ｗｔ％含んでなる、［１］に記載の硬質ポリウレタンフォーム。
［７］  少なくとも１つの非スクロース系イソシアネート反応性化合物は、ポリエーテル、ポリエステル、ポリアセタール、ポリカーボネート、ポリエステルエーテル、ポリエステルカーボネート、ポリチオエーテル、ポリアミド、ポリエステルアミド、ポリシロキサン、ポリブタジエンおよびポリアセトンから選択される、［１］に記載の硬質ポリウレタンフォーム。
［８］  少なくとも１つの非スクロース系イソシアネート反応性化合物は、ポリオキシアルキレンポリエーテルポリオールである、［１］に記載の硬質ポリウレタンフォーム。
［９］  少なくとも１つの非スクロース系イソシアネート反応性化合物は、ポリオール成分の重量を基準として約４ｗｔ％〜約２０ｗｔ％含んでなる、［１］に記載の硬質ポリウレタンフォーム。
［１０］  少なくとも１つの芳香族ポリエステルポリオールは、フォームの重量を基準として約５ｗｔ％〜約１３ｗｔ％含んでなる、［１］に記載の硬質ポリウレタンフォーム。
［１１］  触媒は、トリエチルアミン、トリブチルアミン、トリエチレンジアミン、Ｎ−メチルモルホリン、Ｎ−エチルモルホリン、Ｎ，Ｎ，Ｎ’，Ｎ’−テトラメチルエチレンジアミン、ペンタメチルジエチレントリアミン、１，４−ジアザビシクロ［２．２．２］オクタン、Ｎ−メチル−Ｎ’−（ジメチルアミノエチル）ピペラジン、ビス（ジメチルアミノアルキル）ピペラジン、Ｎ，Ｎ−ジメチルベンジルアミン、Ｎ，Ｎ−ジメチルシクロヘキシルアミン、Ｎ，Ｎ−ジエチルベンジルアミン、ビス（Ｎ，Ｎ−ジエチルアミノエチル）アジペート、Ｎ，Ｎ，Ｎ’，Ｎ’−テトラメチル−１，３−ブタンジアミン、Ｎ，Ｎ−ジメチル−β−フェニルエチルアミン、ジアザビシクロウンデセンおよびギ酸のアミン塩、１，２−ジメチルイミダゾール、２−メチルイミダゾール、単環式および二環式アミジン、ビス（ジアルキルアミノ）アルキルエーテル、トリエタノールアミン、トリイソプロパノールアミン、Ｎ−メチルジエタノールアミン、Ｎ−エチルジエタノールアミン、Ｎ，Ｎ−ジメチルエタノールアミン、ジオクチル錫メルカプチド、酢酸錫（ＩＩ）、オクタン酸錫（ＩＩ）、エチルヘキサン酸錫（ＩＩ）、ラウリン酸錫（ＩＩ）、ジラウリン酸ジブチル錫、二塩化ジブチル錫、二酢酸ジブチル錫、マレイン酸ジブチル錫および二酢酸ジオクチル錫、ネオデカン酸ビスマス、バーサチック酸ビスマス、カルボン酸ビスマス、ネオデカン酸亜鉛、バーサチック酸亜鉛ならびに亜鉛およびビスマス含有カルボン酸塩から選択された１種以上を含んでなる、［１］に記載の硬質ポリウレタンフォーム。
［１２］  難燃剤は、ホスホネート、ホスファイト、ホスフェート、ハロゲン含有化合物、メラミン、酸化アンチモン、亜鉛化合物、アルミニウム化合物、マグネシウム化合物およびそれらの混合物から選択される、［１］に記載の硬質ポリウレタンフォーム。
［１３］  難燃剤は、ジメチルメチルホスホネート、ジエチルエチルホスホネート、トリエチルホスホネート、アンモニウムポリホスフェート、臭素化ジフェニルエーテルおよび他の臭素化芳香族および脂肪族化合物、メラミン、五酸化アンチモン、三酸化アンチモン、ホウ酸亜鉛、アルミナ三水和物、水酸化マグネシウム、中性環状ホスフェートおよびホスホネートエステルならびにそれらの混合物から選択される、［１］に記載の硬質ポリウレタンフォーム。
［１４］  難燃剤は、ポリオール成分の重量を基準として約５ｗｔ％〜約７５ｗｔ％含んでなる、［１］に記載の硬質ポリウレタンフォーム。
［１５］  難燃剤は、ポリオール成分の重量を基準として約１０ｗｔ％〜約６５ｗｔ％含んでなる、［１］に記載の硬質ポリウレタンフォーム。
［１６］  難燃剤は、ポリオール成分の重量を基準として約１０ｗｔ％〜約５５ｗｔ％含んでなる、［１］に記載の硬質ポリウレタンフォーム。
［１７］  充填剤は、ガラス繊維、ガラスフレーク、切断繊維、マット、微小球、マイカ、珪灰石、炭素繊維、カーボンブラック、タルク、炭酸カルシウム、硫酸バリウム、ケイ酸カルシウム、粘土、多孔質珪藻土、白亜、マイカ、液晶繊維およびアラミド繊維から選択される、［１］に記載の硬質ポリウレタンフォーム。
［１８］  ［１］に記載の硬質ポリウレタンフォームを含んでなる、電子機器キャビネット、建築装飾成形品および運搬車両用内壁の１つ。
［１９］  少なくとも１つのポリイソシアネートを、
ポリオール成分の重量を基準として約２ｗｔ％〜約３５ｗｔ％の少なくとも１つのスクロース系ポリオール、
ポリオール成分の重量を基準として約２ｗｔ％〜約３５ｗｔ％の少なくとも１つの非スクロース系イソシアネート反応性化合物、および
フォームの重量を基準として約１ｗｔ％〜約１３ｗｔ％の少なくとも１つの芳香族ポリエステルポリオール
を含んでなるポリオール成分と、
水および必要に応じて、二酸化炭素、界面活性剤、難燃剤、顔料、触媒および充填剤の少なくとも１つの存在下に
反応させることを含んでなる硬質ポリウレタンフォームの製造方法であって、ただし、該フォームはトリメチロールプロパン系ポリオールを含有しない、製造方法。
［２０］  少なくとも１つのポリイソシアネートは、エチレンジイソシアネート、１，４−テトラメチレンジイソシアネート、１，６−ヘキサメチレンジイソシアネート、１，１２−ドデカンジイソシアネート、シクロブタン−１，３−ジイソシアネート、シクロヘキサン−１，３−および−１，４−ジイソシアネート、１−イソシアナト−３，３，５−トリメチル−５−イソシアナトメチルシクロヘキサン（イソホロンジイソシアネート）、２，４−および２，６−ヘキサヒドロトルエンジイソシアネート、ジシクロヘキシルメタン−４，４’−ジイソシアネート（水素化ＭＤＩまたはＨＭＤＩ）、１，３−および１，４−フェニレンジイソシアネート、２，４−および２，６−トルエンジイソシアネート（ＴＤＩ）、ジフェニルメタン−２，４’−および／または−４，４’−ジイソシアネート（ＭＤＩ）、ナフチレン−１，５−ジイソシアネート、トリフェニルメタン−４，４’，４’’−トリイソシアネート、ポリフェニル−ポリメチレン−ポリイソシアネート（粗製ＭＤＩ）、ノルボルナンジイソシアネート、ｍ−およびｐ−イソシアナトフェニルスルホニルイソシアネート、過塩素化アリールポリイソシアネート、カルボジイミド変性ポリイソシアネート、ウレタン変性ポリイソシアネート、アロファネート変性ポリイソシアネート、イソシアヌレート変性ポリイソシアネート、ウレア変性ポリイソシアネート、ビウレット含有ポリイソシアネートおよびイソシアネート末端プレポリマーから選択される、［１９］に記載の方法。
［２１］  少なくとも１つのポリイソシアネートは、イソシアネート末端プレポリマーである、［１９］に記載の方法。
［２２］  イソシアネート指数は、約１００〜約４００である、［１９］に記載の方法。
［２３］  イソシアネート指数は、約１０５〜約２００である、［１９］に記載の方法。
［２４］  少なくとも１つのスクロース系ポリオールは、ポリオール成分の重量を基準として約４ｗｔ％〜約２０ｗｔ％含んでなる、［１９］に記載の方法。
［２５］  少なくとも１つの非スクロース系イソシアネート反応性化合物は、ポリエーテル、ポリエステル、ポリアセタール、ポリカーボネート、ポリエステルエーテル、ポリエステルカーボネート、ポリチオエーテル、ポリアミド、ポリエステルアミド、ポリシロキサン、ポリブタジエンおよびポリアセトンから選択される、［１９］に記載の方法。
［２６］  少なくとも１つの非スクロース系イソシアネート反応性化合物は、ポリオキシアルキレンポリエーテルポリオールである、［１９］に記載の方法。
［２７］  少なくとも１つの非スクロース系イソシアネート反応性化合物は、ポリオール成分の重量を基準として約４ｗｔ％〜約２０ｗｔ％含んでなる、［１９］に記載の方法。
［２８］  少なくとも１つの芳香族ポリエステルポリオールは、フォームの重量を基準として約５ｗｔ％〜約１３ｗｔ％含んでなる、［１９］に記載の方法。
［２９］  触媒は、トリエチルアミン、トリブチルアミン、トリエチレンジアミン、Ｎ−メチルモルホリン、Ｎ−エチルモルホリン、Ｎ，Ｎ，Ｎ’，Ｎ’−テトラメチルエチレンジアミン、ペンタメチルジエチレントリアミン、１，４−ジアザビシクロ［２．２．２］オクタン、Ｎ−メチル−Ｎ’−（ジメチルアミノエチル）ピペラジン、ビス（ジメチルアミノアルキル）ピペラジン、Ｎ，Ｎ−ジメチルベンジルアミン、Ｎ，Ｎ−ジメチルシクロヘキシルアミン、Ｎ，Ｎ−ジエチルベンジルアミン、ビス（Ｎ，Ｎ−ジエチルアミノエチル）アジペート、Ｎ，Ｎ，Ｎ’，Ｎ’−テトラメチル−１，３−ブタンジアミン、Ｎ，Ｎ−ジメチル−β−フェニルエチルアミン、ジアザビシクロウンデセンおよびギ酸のアミン塩、１，２−ジメチルイミダゾール、２−メチルイミダゾール、単環式および二環式アミジン、ビス（ジアルキルアミノ）アルキルエーテル、トリエタノールアミン、トリイソプロパノールアミン、Ｎ−メチルジエタノールアミン、Ｎ−エチルジエタノールアミン、Ｎ，Ｎ−ジメチルエタノールアミン、ジオクチル錫メルカプチド、酢酸錫（ＩＩ）、オクタン酸錫（ＩＩ）、エチルヘキサン酸錫（ＩＩ）、ラウリン酸錫（ＩＩ）、ジラウリン酸ジブチル錫、二塩化ジブチル錫、二酢酸ジブチル錫、マレイン酸ジブチル錫および二酢酸ジオクチル錫、ネオデカン酸ビスマス、バーサチック酸ビスマス、カルボン酸ビスマス、ネオデカン酸亜鉛、バーサチック酸亜鉛ならびに亜鉛およびビスマス含有カルボン酸塩から選択された１種以上を含んでなる、［１９］に記載の方法。
［３０］  難燃剤は、ホスホネート、ホスファイト、ホスフェート、ハロゲン含有化合物、メラミン、酸化アンチモン、亜鉛化合物、アルミニウム化合物、マグネシウム化合物、ウレアおよびそれらの混合物から選択される、［１９］に記載の方法。
［３１］  難燃剤は、ジメチルメチルホスホネート、ジエチルエチルホスホネート、トリエチルホスホネート、アンモニウムポリホスフェート、臭素化ジフェニルエーテルおよび他の臭素化芳香族および脂肪族化合物、メラミン、五酸化アンチモン、三酸化アンチモン、ホウ酸亜鉛、アルミナ三水和物、水酸化マグネシウム、中性環状ホスフェートおよびホスホネートエステル、ウレアならびにそれらの混合物から選択される、［１９］に記載の方法。
［３２］  難燃剤は、ポリオール成分の重量を基準として約５ｗｔ％〜約７５ｗｔ％含んでなる、［１９］に記載の方法。
［３３］  難燃剤は、ポリオール成分の重量を基準として約１０ｗｔ％〜約６５ｗｔ％含んでなる、［１９］に記載の方法。
［３４］  難燃剤は、ポリオール成分の重量を基準として約１０ｗｔ％〜約５５ｗｔ％含んでなる、［１９］に記載の方法。
［３５］  充填剤は、ガラス繊維、ガラスフレーク、切断繊維、マット、微小球、マイカ、珪灰石、炭素繊維、カーボンブラック、タルク、炭酸カルシウム、硫酸バリウム、ケイ酸カルシウム、粘土、多孔質珪藻土、白亜、マイカ、液晶繊維およびアラミド繊維から選択される、［１９］に記載の方法。
［３６］  ［１９］に記載の方法によって製造されたフォーム。
［３７］  ［１９］に記載の方法によって製造された硬質ポリウレタンフォームを含んでなる、電子機器キャビネット、建築装飾成形品および運搬車両用内壁の１つ。